(57)【特許請求の範囲】
【請求項１】
以下の成分（Ａ）、（Ｂ）および（Ｃ）：
（Ａ）マレイミド化合物  １０〜３０質量％
（Ｂ）一般式（１）で表されるアミノ基含有複素環化合物  ０．０１〜５質量％
（Ｃ）熱硬化性樹脂（ただし、成分（Ａ）に該当するものを除く。）  ２〜２０質量％
を含み、
前記（Ａ）マレイミド化合物は下記式（１０）により示されるマレイミド化合物であり、
前記（Ｂ）一般式（１）で表されるアミノ基含有複素環化合物は、以下の一般式（２）で表されるアミノ基含有トリアゾール化合物、以下の一般式（４）で表されるアミノ基含有イミダゾール化合物および以下の一般式（５）で表されるアミノ基含有ベンゾイミダゾール化合物からなる群から選ばれる、封止用樹脂組成物。
【化１】
0006794626.tif 000030
（式（１）中、Ａは、環を構成する原子の１つ以上が窒素原子であり、かつ、全体として芳香族性を有する複素環である。Ｂは複素環を構成する炭素原子に結合する二価の基または単結合を表す。ｍは１以上３以下の整数である。Ｒａは水素原子、炭素数１以上１２以下の有機基、水酸基、アミノ基またはカルボキシル基である。ｎは０以上の整数であり、ｍ＋ｎはＡに結合しうる基の数の総数である。）
【化２】
0006794626.tif 000031
（式（１０）中、ｎ１は０以上１０以下の整数であり、Ｘ１はそれぞれ独立に炭素数１以上１０以下のアルキレン基、下記式（１０ａ）で表される基、式「−ＳＯ２−」で表される基、「−ＣＯ−」で表される基、酸素原子または単結合であり、Ｒ１はそれぞれ独立に炭素数１以上６以下の炭化水素基であり、ａはそれぞれ独立に０以上４以下の整数であり、ｂはそれぞれ独立に０以上３以下の整数である。）
【化３】
0006794626.tif 000032
（式（１０ａ）中、Ｙは芳香族環を有する炭素数６以上３０以下の炭化水素基であり、ｎ２は０以上の整数である。）
【化４】
0006794626.tif 000033
（式（２）中、Ｒａは式（１）で示すものと同義である。）
【化５】
0006794626.tif 000034
（式（４）中、Ｒａは式（１）で示すものと同義である。Ｒｂは水素原子または炭素数１以上１２以下の有機基である。）
【化６】
0006794626.tif 000035
（式（５）中、Ｒｃは水素原子または炭素数１以上１２以下の有機基である。）
【請求項２】
請求項１に記載の封止用樹脂組成物であって、
前記式（１）におけるＢは単結合を表す、封止用樹脂組成物。
【請求項３】
請求項１または２に記載の封止用樹脂組成物であって、
前記（Ｃ）熱硬化性樹脂は、（Ｃ−１）エポキシ化合物または（Ｃ−２）ベンゾオキサジン化合物を含む、封止用樹脂組成物。
【請求項４】
請求項１ないし３のいずれか一項に記載の封止用樹脂組成物であって、
さらに（Ｄ）無機充填材を含む、封止用樹脂組成物。
【請求項５】
請求項１ないし４のいずれか一項に記載の封止用樹脂組成物であって、
前記封止用樹脂組成物を１７５℃、１８０秒の条件で硬化させた硬化物のガラス転移温度が、２５０℃以上３５０℃以下である、封止用樹脂組成物。
【請求項６】
請求項１ないし５のいずれか一項に記載の封止用樹脂組成物であって、
前記封止用樹脂組成物を、銅板上で１７５℃、１８０秒の条件で硬化させた硬化物を得た際に、前記銅板と前記硬化物とのダイシェア強度ＤＳ１が５ＭＰａ以上となる、封止用樹脂組成物。
【請求項７】
半導体素子と、
請求項１ないし６のいずれか一項に記載の封止用樹脂組成物の硬化物と、
を備える半導体装置。
【請求項８】
配線基板と、
前記配線基板の少なくとも一面に搭載された複数の電子部品と、
請求項１ないし６のいずれか一項に記載の封止用樹脂組成物を硬化することにより形成され、かつ前記電子部品を封止する封止樹脂と、
を備える車載用電子制御ユニット。
【発明の詳細な説明】
【技術分野】
【０００１】
本発明は、封止用樹脂組成物、半導体装置および車載用電子制御ユニットに関する。
【背景技術】
【０００２】
半導体素子を封止するために用いられる樹脂組成物について、様々な検討がなされている。このような技術としては、たとえば特許文献１、特許文献２に記載のものが挙げられる。
【０００３】
特許文献１には、エポキシ樹脂を含有する封止材用樹脂組成物に関する技術が開示されている。具体的には、エポキシ樹脂、酸無水物、アミン化合物及びフェノール化合物からなる群より選ばれる少なくとも１種、有機基含有シルセスキオキサン、シリカ及び複合金属水酸化物を含有してなり、かつ、該エポキシ樹脂、酸無水物、アミン化合物及びフェノール化合物からなる群より選ばれる少なくとも１種は融点が１００℃以上である封止材用樹脂組成物が記載されている。
一方、特許文献２には、ウェハーの反りを十分に抑制することができ、成形性に優れた半導体封止用樹脂組成物として、特定構造を有するビスマレイミド化合物、アリル化合物、及び重合開始剤を含有する半導体封止用樹脂組成物が開示されている。
【０００４】
また、近年、車載用電子制御ユニットとして、電子部品等を搭載した基板を封止樹脂により封止したものが検討されている。このような技術としては、たとえば特許文献３に記載のものが挙げられる。
【０００５】
特許文献３は、スルーホールが設けられた配線基板と、配線基板に実装された電子部品と、配線基板が搭載された金属ベースと、金属ベースに取り付けられて配線基板と外部とを電気的に接続するコネクタとを備え、配線基板の前面と金属ベースの一部とが熱硬化性樹脂により一体的に封止成形された樹脂封止型電子制御装置に関する技術である。
【先行技術文献】
【特許文献】
【０００６】
【特許文献１】特開２０１４−０２８９２８号公報
【特許文献２】特開２０１４−００１２８９号公報
【特許文献３】特開２００９−１４７０１４号公報
【発明の概要】
【発明が解決しようとする課題】
【０００７】
封止用樹脂組成物は、上述のように、半導体素子や、電子部品等が搭載された配線基板等を封止する封止材を形成するために用いられる。
ここで、通常、半導体装置を構成するにあたっては、この半導体素子を銅等の金属製のワイヤを用い、他の金属部材とボンディングし、電気的な接続を図ることとなる。ここで、半導体装置を長期間使用する場合、この金属と封止材との密着性が十分なものでないと、半導体装置の信頼性を損なわれてしまうという懸念が生じる。
とりわけ、近年では、ＳｉＣ、ＧａＮ、Ｇａ２Ｏ３、またはダイヤモンドのようなワイドバンドギャップ材料を使用したパワー半導体素子を備える半導体装置が提案されている。
このようなパワー半導体素子は、使用時における発熱も大きいため、半導体装置使用時における信頼性の低下を招きやすいという傾向もあり、半導体封止用樹脂組成物の密着性をより高い水準とすることが求められている。
【０００８】
また、前述のような車載用電子制御ユニットについては、エンジンルームなどに配置され、高温条件に曝されることが多く、この場合、配線基板と封止樹脂との密着性が低下するという懸念がある。
【０００９】
このような背景から、本発明では、密着性が高く、装置の信頼性を向上させることのできる封止用樹脂組成物を提供することを課題とする。
【課題を解決するための手段】
【００１０】
本発明によれば、以下の成分（Ａ）、（Ｂ）および（Ｃ）：
（Ａ）マレイミド化合物  １０〜３０質量％
（Ｂ）一般式（１）で表されるアミノ基含有複素環化合物  ０．０１〜５質量％
（Ｃ）熱硬化性樹脂（ただし、成分（Ａ）に該当するものを除く。）  ２〜２０質量％
を含み、
前記（Ａ）マレイミド化合物は下記式（１０）により示されるマレイミド化合物であり、
前記（Ｂ）一般式（１）で表されるアミノ基含有複素環化合物は、以下の一般式（２）で表されるアミノ基含有トリアゾール化合物、以下の一般式（４）で表されるアミノ基含有イミダゾール化合物および以下の一般式（５）で表されるアミノ基含有ベンゾイミダゾール化合物からなる群から選ばれる、封止用樹脂組成物が提供される。
【化１】
0006794626.tif 000002
（式（１）中、Ａは、環を構成する原子の１つ以上が窒素原子であり、かつ、全体として芳香族性を有する複素環である。Ｂは複素環を構成する炭素原子に結合する二価の基または単結合を表す。ｍは１以上３以下の整数である。Ｒａは水素原子、炭素数１以上１２以下の有機基、水酸基、アミノ基またはカルボキシル基である。ｎは０以上の整数であり、ｍ＋ｎはＡに結合しうる基の数の総数である。）
0006794626.tif 000003
（式（１０）中、ｎ１は０以上１０以下の整数であり、Ｘ１はそれぞれ独立に炭素数１以上１０以下のアルキレン基、下記式（１０ａ）で表される基、式「−ＳＯ２−」で表される基、「−ＣＯ−」で表される基、酸素原子または単結合であり、Ｒ１はそれぞれ独立に炭素数１以上６以下の炭化水素基であり、ａはそれぞれ独立に０以上４以下の整数であり、ｂはそれぞれ独立に０以上３以下の整数である。）
0006794626.tif 000004
（式（１０ａ）中、Ｙは芳香族環を有する炭素数６以上３０以下の炭化水素基であり、ｎ２は０以上の整数である。）
【化４】
0006794626.tif 000005
（式（２）中、Ｒａは式（１）で示すものと同義である。）
【化５】
0006794626.tif 000006
（式（４）中、Ｒａは式（１）で示すものと同義である。Ｒｂは水素原子または炭素数１以上１２以下の有機基である。）
【化６】
0006794626.tif 000007
（式（５）中、Ｒｃは水素原子または炭素数１以上１２以下の有機基である。）
【００１１】
本発明によれば、
半導体素子と、
上記の封止用樹脂組成物の硬化物と、
を備える半導体装置が提供される。
【００１２】
また、本発明によれば、
配線基板と、
前記配線基板の少なくとも一面に搭載された複数の電子部品と、
上記の封止用樹脂組成物を硬化することにより形成され、かつ前記電子部品を封止する封止樹脂と、
を備える車載用電子制御ユニットが提供される。
【発明の効果】
【００１３】
本発明によれば、密着性が高く、装置の信頼性を向上させることのできる封止用樹脂組成物を提供することができる。
【図面の簡単な説明】
【００１４】
【図１】本実施形態に係る半導体装置の一例を示す断面図である。
【図２】本実施形態に係る半導体装置の一例を示す断面図である。
【図３】本実施形態に係る車載用電子制御ユニットの一例を示す断面模式図である。
【発明を実施するための形態】
【００１５】
以下、実施の形態について、図面を用いて説明する。尚、すべての図面において、同様な構成要素には同様の符号を付し、適宜説明を省略する。
【００１６】
まず、本実施形態に係る封止用樹脂組成物について説明する。
本実施形態の封止用樹脂組成物は、以下の成分（Ａ）、（Ｂ）および（Ｃ）を含むものである。
（Ａ）マレイミド化合物
（Ｂ）一般式（１）で表されるアミノ基含有複素環化合物
（Ｃ）熱硬化性樹脂（ただし、成分（Ａ）に該当するものを除く。）
【化２】
0006794626.tif 000008
（式（１）中、Ａは、環を構成する原子の１つ以上が窒素原子であり、かつ、全体として芳香族性を有する複素環である。Ｂは複素環を構成する炭素原子に結合する二価の基または単結合を表す。ｍは１以上３以下の整数である。Ｒａは水素原子、炭素数１以上１２以下の有機基、水酸基、アミノ基またはカルボキシル基である。ｎは０以上の整数であり、ｍ＋ｎはＡに結合しうる基の数の総数である。）
【００１７】
本実施形態の封止用樹脂組成物は、密着性が高く、装置としての信頼性を向上させることができる。そのため、半導体素子を封止する用途あるいは配線基板を封止する用途に好ましく用いられる。
以下、本実施形態における封止用樹脂組成物を構成する各成分について説明する。
【００１８】
（（Ａ）マレイミド化合物）
本実施形態の封止用樹脂組成物は、（Ａ）マレイミド化合物を含む。
この（Ａ）マレイミド化合物は、マレイミド基を２つ以上有する化合物である。
【００１９】
（Ａ）マレイミド化合物は、たとえば下記式（１０）に示す化合物を含むことができる。これにより、ガラス転移温度を高めることができ、封止材としての高温長期保管特性をより効果的に向上させることができる。
【００２０】
【化３】
0006794626.tif 000009
（式（１０）中、ｎ１は０以上１０以下の整数であり、Ｘ１はそれぞれ独立に炭素数１以上１０以下のアルキレン基、下記式（１０ａ）で表される基、式「−ＳＯ２−」で表される基、「−ＣＯ−」で表される基、酸素原子または単結合であり、Ｒ１はそれぞれ独立に炭素数１以上６以下の炭化水素基であり、ａはそれぞれ独立に０以上４以下の整数であり、ｂはそれぞれ独立に０以上３以下の整数である。）
【化４】
0006794626.tif 000010
（式（１０ａ）中、Ｙは芳香族環を有する炭素数６以上３０以下の炭化水素基であり、ｎ２は０以上の整数である。）
【００２１】
なお、本実施形態において、前述の式（１０ａ）のｎ２の上限値は、たとえば２０とすることができる。
【００２２】
また、（Ａ）マレイミド化合物としては、たとえば、以下の化合物を好ましく用いることができる。
【００２３】
【化５】
0006794626.tif 000011
【００２４】
本実施形態において、封止用樹脂組成物中における（Ａ）マレイミド化合物の含有量は、たとえば封止用樹脂組成物全体に対して、５質量％以上であることが好ましく、８質量％以上であることがより好ましく、１０質量％以上であることがとくに好ましい。（Ａ）マレイミド化合物の含有量を上記下限値以上とすることにより、封止材としての耐熱性を効果的に向上させることができ、また、半導体装置等の耐湿信頼性や耐リフロー性を向上させることができる。
また、（Ａ）マレイミド化合物の含有量は、たとえば封止用樹脂組成物全体に対して３０質量％以下であることが好ましく、２５質量％以下であることがより好ましく、２０質量％以下であることがとくに好ましい。（Ａ）マレイミド化合物の含有量を上記上限値以下とすることにより、封止用樹脂組成物としての流動性を向上させることができる。
【００２５】
（（Ｂ）アミノ基含有複素環化合物）
本実施形態の封止用樹脂組成物は、以下の一般式（１）で表されるアミノ基含有複素環化合物を含む。
【００２６】
【化６】
0006794626.tif 000012
（式（１）中、Ａは、環を構成する原子の１つ以上が窒素原子であり、かつ、全体として芳香族性を有する複素環である。Ｂは複素環を構成する炭素原子に結合する二価の基または単結合を表す。ｍは１以上３以下の整数である。Ｒａは水素原子、炭素数１以上１２以下の有機基、水酸基、アミノ基またはカルボキシル基である。ｎは０以上の整数であり、ｍ＋ｎはＡに結合しうる基の数の総数である。）
【００２７】
式（１）において、Ａを構成する複素環としては、例えば、単環である、ピロール環、イミダゾール環、ピラゾール環及びトリアゾール環等の５員環、ピリジン環、ピリミジン環及びトリアジン環等の６員環が挙げられる。また、複環としては、例えば、インドール環、ベンゾイミダゾール環、ベンゾトリアゾール環、キノリン環、ビピリジル環及びフェナントロリン環が挙げられる。
また、これらの複素環には、ベンゼン環、ナフタレン環等の芳香族性を有する炭素のみから構成される同素環が縮合されていてもよい。
なお、この複素環を構成する炭素原子のすべては、基「Ｒａ」または「Ｂ−ＮＨ２」のいずれかで置換されている。また、複素環を構成する窒素原子が環外に結合手と有する際、この窒素原子に結合する基は水素原子や、炭素数１以上１２以下の有機基であってもよい。
【００２８】
また、式（１）において、Ｂは複素環を構成する炭素原子に結合する二価の基または単結合を示すものである。
ここで、二価の基としては、たとえば、以下の式で示される基が挙げられる。
−［（ＣＨ２）ｌ−（Ｚ）ｍ−（ＣＨ２）ｎ］Ｐ−
（ただし、Ｚは、酸素原子、−（Ｃ＝Ｏ）−及び−（Ｃ＝Ｏ）−ＮＨ−及び（ヘテロ）アリーレン基を表し、ｌ、ｍ、ｎ及びｐは１〜６の整数を表す。）
【００２９】
また、このＢは単結合であることが好ましい。これにより、金属や基板に対する封止材の密着性をより向上させることができる。
この理由は定かなものではないが、このＢが単結合、すなわち、アミノ基（−ＮＨ２）と複素環を構成する炭素原子が直結することにより、アミノ基の備える窒素原子の非共有電子対からの複素環への電子の流れ込みがある。これに起因し、複素環上の電子密度を適切なものに調整することができることが考えられる。
【００３０】
また、式（１）において、Ｒａを構成する炭素数１以上１２以下の有機基としては、たとえば、メチル基、エチル基、ｎ−プロピル基、ｉｓｏ−プロピル基、ｎ−ブチル基、ｓ−ブチル基、ｔ−ブチル基に代表されるアルキル基やフェニル基、トリル基のようなアリール基が挙げられる。
【００３１】
また、一般式（１）で表されるアミノ基含有複素環化合物は、以下の一般式（２）で表されるアミノ基含有トリアゾール化合物、以下の一般式（３）で表されるアミノ基含有トリアジン化合物、以下の一般式（４）で表されるアミノ基含有イミダゾール化合物、以下の一般式（５）で表されるアミノ基含有ベンゾイミダゾール化合物からなる群から選ばれることが好ましい。
これらの化合物は入手容易性が高く、また、金属等への密着性が高いことから、本実施形態の封止用樹脂組成物に好ましく用いることができる。
【００３２】
【化７】
0006794626.tif 000013
（式（２）中、Ｒａは式（１）で示すものと同義である。）
【００３３】
【化８】
0006794626.tif 000014
（式（３）中、Ｒａは式（１）で示すものと同義である。）
【００３４】
【化９】
0006794626.tif 000015
（式（４）中、Ｒａは式（１）で示すものと同義である。Ｒｂは水素原子または炭素数１以上１２以下の有機基である。）
【００３５】
【化１０】
0006794626.tif 000016
（式（５）中、Ｒｃは水素原子または炭素数１以上１２以下の有機基である。）
【００３６】
なお、ＲｂおよびＲｃとして、取り得る炭素数１以上１２以下の有機基は、前述の基Ｒａとして取り得る炭素数１以上１２以下の有機基と同義である。
【００３７】
本実施形態において、封止用樹脂組成物中における（Ｂ）アミノ基含有複素環化合物の含有量は、たとえば封止用樹脂組成物全体に対して、０．０１質量％以上であることが好ましく、０．０３質量％以上であることがより好ましく、０．０５質量％以上であることがとくに好ましい。（Ｂ）アミノ基含有複素環化合物の含有量を上記下限値以上とすることにより、封止材としての密着性を効果的に向上させることができ、また、装置の耐湿信頼性や耐熱特性を向上させることができる。
また、（Ｂ）アミノ基含有複素環化合物の含有量は、たとえば封止用樹脂組成物全体に対して１０質量％以下であることが好ましく、７質量％以下であることがより好ましく、５質量％以下であることがとくに好ましい。（Ｂ）アミノ基含有複素環化合物の含有量を上記上限値以下とすることにより、封止用樹脂組成物としての硬化性について、適切なものとさせることができる。
【００３８】
（（Ｃ）熱硬化性樹脂）
本実施形態の封止用樹脂組成物は、前述の（Ａ）マレイミド化合物以外にも熱硬化性樹脂を含む。
このような熱硬化性樹脂としては、エポキシ化合物（エポキシ樹脂）、ベンゾオキサジン化合物、フェノール樹脂、ユリア（尿素）樹脂、メラミン樹脂等、不飽和ポリエステル樹脂、ポリウレタン樹脂、ジアリルフタレート樹脂、シリコーン樹脂、シアネート樹脂、ポリイミド樹脂、ポリアミドイミド樹脂、およびベンゾシクロブテン樹脂等が挙げられる。
【００３９】
上記の中でも、本実施形態においては、封止用樹脂組成物として、（Ｃ−１）エポキシ化合物または（Ｃ−２）ベンゾオキサジン化合物を含ませることが好ましい。
これにより、樹脂組成物としての流動性と硬化性をバランスよく向上させることができる。
【００４０】
（Ｃ−１）エポキシ化合物としては、たとえばビフェニル型エポキシ樹脂；ビスフェノールＡ型エポキシ樹脂、ビスフェノールＦ型エポキシ樹脂、テトラメチルビスフェノールＦ型エポキシ樹脂等のビスフェノール型エポキシ樹脂；スチルベン型エポキシ樹脂；フェノールノボラック型エポキシ樹脂、クレゾールノボラック型エポキシ樹脂等のノボラック型エポキシ樹脂；トリフェノールメタン型エポキシ樹脂、アルキル変性トリフェノールメタン型エポキシ樹脂等の多官能エポキシ樹脂；ビフェニルノボラック型エポキシ樹脂；フェニレン骨格を有するフェノールアラルキル型エポキシ樹脂、ビフェニレン骨格を有するフェノールアラルキル型エポキシ樹脂等のアラルキル型エポキシ樹脂；ジヒドロキシナフタレン型エポキシ樹脂、ジヒドロキシナフタレンの２量体をグリシジルエーテル化して得られるエポキシ樹脂等のナフトール型エポキシ樹脂；トリグリシジルイソシアヌレート、モノアリルジグリシジルイソシアヌレート等のトリアジン核含有エポキシ樹脂；ジシクロペンタジエン変性フェノール型エポキシ樹脂等の有橋環状炭化水素化合物変性フェノール型エポキシ樹脂から選択される一種類または二種類以上を含むことができる。
【００４１】
（Ｃ−１）エポキシ化合物を含ませる場合、別途、硬化剤を含ませることができる。これにより、封止用樹脂組成物の硬化性を一段と向上させることができる。硬化剤としては、フェノール樹脂系硬化剤、アミン系硬化剤、および酸無水物系硬化剤から選択される一種または二種以上を含むことができる。
なかでも、フェノール樹脂系硬化剤、およびアミン系硬化剤のうちの少なくとも一方を含むことが好ましく、フェノール樹脂系硬化剤を少なくとも含むことがとくに好ましい。
なお、本明細書中においては、この硬化剤も（Ｃ−１）エポキシ化合物と架橋してネットワークを形成するため、この硬化剤そのものも「熱硬化性樹脂」の一部であるものとして扱う。
【００４２】
フェノール樹脂系硬化剤は、とくに限定されないが、たとえばフェノールノボラック樹脂、クレゾールノボラック樹脂、ビスフェノールノボラック等のノボラック型樹脂；ポリビニルフェノール；トリスメタンフェノール型樹脂等の多官能型フェノール樹脂；テルペン変性フェノール樹脂、ジシクロペンタジエン変性フェノール樹脂等の変性フェノール樹脂；フェニレン骨格及び／又はビフェニレン骨格を有するフェノールアラルキル樹脂、フェニレン及び／又はビフェニレン骨格を有するナフトールアラルキル樹脂等のアラルキル型樹脂；ビスフェノールＡ、ビスフェノールＦ等のビスフェノール化合物；レゾール型フェノール樹脂等から選択される一種または二種以上を含むことができる。
アミン系硬化剤は、とくに限定されないが、たとえばジエチレントリアミン（ＤＥＴＡ）、トリエチレンテトラミン（ＴＥＴＡ）、メタキシレリレンジアミン（ＭＸＤＡ）等の脂肪族ポリアミン、ジアミノジフェニルメタン（ＤＤＭ）、ｍ−フェニレンジアミン（ＭＰＤＡ）、ジアミノジフェニルスルホン（ＤＤＳ）等の芳香族ポリアミン、ベンジルジメチルアミン（ＢＤＭＡ）、２，４，６−トリスジメチルアミノメチルフェノール（ＤＭＰ−３０）などの３級アミン化合物、ジシアンジアミド（ＤＩＣＹ）、有機酸ジヒドララジドなどを含む他のアミン化合物から選択される一種または二種以上を含むことができる。
酸無水物系硬化剤としては、たとえばヘキサヒドロ無水フタル酸（ＨＨＰＡ）、メチルテトラヒドロ無水フタル酸（ＭＴＨＰＡ）等の脂環族酸無水物、無水トリメリット酸（ＴＭＡ）、無水ピロメリット酸（ＰＭＤＡ）、ベンゾフェノンテトラカルボン酸（ＢＴＤＡ）等の芳香族酸無水物から選択される一種または二種以上を含むことができる。
【００４３】
（Ｃ−２）ベンゾオキサジン化合物としては、ベンゾオキサジン環を２つ以上有する化合物が挙げられる。
たとえば下記式（６）に示す化合物、および下記式（７）に示す化合物のうちの少なくとも一方を含むことができ、下記式（６）に示す化合物を少なくとも含むことがより好ましい。これにより、封止材の高温長期保管特性をより効果的に向上させることができる。また、封止材の機械特性の向上に寄与することも可能である。
【００４４】
【化１１】
0006794626.tif 000017
【００４５】
上記式（６）において、Ｒ３は炭素数１〜３０の２価の有機基であり、酸素原子および窒素原子のうちの一種以上を含んでいてもよい。封止材の高温保管特性を向上させる観点からは、Ｒ３が芳香環を含む有機基であることがより好ましい。本実施形態においては、上記式（６）に示す化合物として、たとえば以下のようなものを用いることができる。
【００４６】
【化１２】
0006794626.tif 000018
【００４７】
【化１３】
0006794626.tif 000019
【００４８】
上記式（７）において、Ｒ４は炭素数１〜３０の２価の有機基であり、酸素原子、窒素原子、および硫黄原子のうちの一種以上を含んでいてもよい。二つのＲ５は、それぞれ独立して炭素数１〜１２の芳香族炭化水素基である。
【００４９】
本実施形態において、封止用樹脂組成物中における（Ｃ）熱硬化性樹脂の含有量（ただし、（Ａ）に該当するものを除く。）は、たとえば封止用樹脂組成物全体に対して、２質量％以上であることが好ましく、４質量％以上であることがより好ましく、６質量％以上であることがとくに好ましい。（Ｃ）熱硬化性樹脂の含有量を上記下限値以上とすることにより、樹脂組成物としての流動性と硬化性をバランスよく向上させることができる。
また、（Ｃ）熱硬化性樹脂の含有量（ただし、（Ａ）に該当するものを除く。）は、たとえば封止用樹脂組成物全体に対して２０質量％以下であることが好ましく、１８質量％以下であることがより好ましく、１５質量％以下であることがとくに好ましい。（Ｃ）熱硬化性樹脂の含有量を上記上限値以下とすることにより、封止用樹脂組成物としてのハンドリングを向上させることができる。
なお、この（Ｃ）熱硬化性樹脂の含有量に関し、（Ｃ−１）エポキシ化合物を用いる場合は、このエポキシ化合物に対応する硬化剤も合算した値として定義することができる。
【００５０】
（（Ｄ）無機充填材）
本実施形態の封止用樹脂組成物は、（Ｄ）無機充填材を含むことができる。これにより、封止用樹脂組成物から得られる封止材の剛性を一段と向上させることができる。
この（Ｄ）無機充填材は、たとえば、酸化チタン、酸化ジルコニウム、シリカ、炭酸カルシウム、炭化ホウ素、クレー、マイカ、タルク、ワラストナイト、ガラスビーズ、ミルドカーボン、グラファイト等から選択される１種以上が用いられる。
この中でも、シリカを用いることが好ましく、溶融球状シリカ、溶融破砕シリカ、および結晶シリカから選択される一種または二種以上を含むことができる。これらの中でも、封止用樹脂組成物の充填性や、封止材の高温長期保管特性等を向上させる観点からは、溶融球状シリカを含むことがより好ましい。
【００５１】
このシリカは、たとえばＳｉＯ２の含有量が９９．８質量％以上であることが好ましい。このような純度の高いシリカを使用することによって、金属不純物等のイオン性不純物量を低減させつつ、良好な耐熱性や機械特性を有する封止材を実現することが容易となる。封止材の高温長期保管特性をより効果的に向上させる観点からは、シリカにおけるＳｉＯ２の含有量が９９．９質量％以上であることが好ましい。
【００５２】
本実施形態において、封止用樹脂組成物中における（Ｄ）無機充填材の含有量は、たとえば封止用樹脂組成物全体に対して、６０質量％以上であることが好ましく、６５質量％以上であることがより好ましく、７０質量％以上であることがとくに好ましい。（Ｄ）無機充填材の含有量を上記下限値以上とすることにより、封止材としての剛性を効果的に向上させることができる。
また、（Ｄ）無機充填材の含有量は、たとえば封止用樹脂組成物全体に対して８５質量％以下であることが好ましく、８３質量％以下であることがより好ましく、８０質量％以下であることがとくに好ましい。（Ｄ）無機充填材の含有量を上記上限値以下とすることにより、装置等の信頼性について一段と向上を図ることができる。
【００５３】
（（Ｅ）硬化促進剤）
本実施形態の封止用樹脂組成物は、たとえば（Ｅ）硬化促進剤を含むことができる。（Ｅ）硬化促進剤は、（Ａ）マレイミド化合物または（Ｃ）熱硬化性樹脂の硬化を促進させるものであればよい。
本実施形態において、（Ｅ）硬化促進剤は、たとえば有機ホスフィン、テトラ置換ホスホニウム化合物、ホスホベタイン化合物、ホスフィン化合物とキノン化合物との付加物、ホスホニウム化合物とシラン化合物との付加物等のリン原子含有化合物；２−フェニルイミダゾール、２−メチルイミダゾール等のイミダゾール類；１，８−ジアザビシクロ［５．４．０］ウンデセン−７、ベンジルジメチルアミン等が例示されるアミジンや３級アミン、前記アミジンやアミンの４級塩等の窒素原子含有化合物から選択される１種類または２種類以上を含むことができる。
【００５４】
本実施形態において、封止用樹脂組成物中における（Ｅ）硬化促進剤の含有量は、たとえば封止用樹脂組成物全体に対して、０．０１質量％以上であることが好ましく、０．０３質量％以上であることがより好ましく、０．０５質量％以上であることがとくに好ましい。（Ｅ）硬化促進剤の含有量を上記下限値以上とすることにより、樹脂組成物の硬化性を効果的に向上させることができる。
また、（Ｅ）硬化促進剤の含有量は、たとえば封止用樹脂組成物全体に対して５質量％以下であることが好ましく、３質量％以下であることがより好ましく、１質量％以下であることがとくに好ましい。（Ｅ）硬化促進剤の含有量を上記上限値以下とすることにより、封止用樹脂組成物のハンドリングを向上させることができる。
【００５５】
（（Ｆ）シランカップリング剤）
本実施形態の封止用樹脂組成物は、たとえば（Ｆ）シランカップリング剤を含むことができる。
これにより、封止用樹脂組成物の密着性のさらなる向上を図ることができる。
（Ｆ）シランカップリング剤は、たとえば（Ｆ）シランカップリング剤により表面処理が施された（Ｄ）無機充填材を多成分と混合することにより封止用樹脂組成物中に含ませることができる。一方で、（Ｄ）無機充填材に対して上記表面処理を行わず、各成分とともに（Ｆ）シランカップリング剤をミキサー等へ投入し、これを混合することによって（Ｆ）シランカップリング剤を封止用樹脂組成物中に含ませてもよい。
【００５６】
（Ｆ）シランカップリング剤としては、たとえばエポキシシラン、メルカプトシラン、アミノシラン、アルキルシラン、ウレイドシラン、ビニルシラン、メタクリルシラン等の各種シラン系化合物を用いることができる。
これらを例示すると、ビニルトリクロロシラン、ビニルトリメトキシシラン、ビニルトリエトキシシラン、ビニルトリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−グリシドキシプロピルトリエトキシシラン、γ−グリシドキシプロピルメチルジメトキシシラン、γ−メタクリロキシプロピルメチルジエトキシシラン、γ−メタクリロキシプロピルトリエトキシシラン、ビニルトリアセトキシシラン、フェニルアミノプロピルトリメトキシシラン、γ−アミノプロピルトリエトキシシラン、γ−アニリノプロピルトリメトキシシラン、γ−アニリノプロピルメチルジメトキシシラン、γ−［ビス（β−ヒドロキシエチル）］アミノプロピルトリエトキシシラン、Ｎ−β−（アミノエチル）−γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン、Ｎ−フェニル−γ−アミノプロピルトリメトキシシラン、γ−（β−アミノエチル）アミノプロピルジメトキシメチルシラン、Ｎ−（トリメトキシシリルプロピル）エチレンジアミン、Ｎ−（ジメトキシメチルシリルイソプロピル）エチレンジアミン、メチルトリメトキシシラン、ジメチルジメトキシシラン、メチルトリエトキシシラン、Ｎ−β−（Ｎ−ビニルベンジルアミノエチル）−γ−アミノプロピルトリメトキシシラン、γ−クロロプロピルトリメトキシシラン、ヘキサメチルジシラン、ビニルトリメトキシシラン、３−イソシアネートプロピルトリエトキシシラン、３−アクリロキシプロピルトリメトキシシラン、３−トリエトキシシリル−Ｎ−（１，３−ジメチルーブチリデン）プロピルアミンの加水分解物等のシラン系カップリング剤が挙げられる。
これらは、１種を単独で用いてもよく、２種以上を組み合わせて用いてもよい。
【００５７】
本実施形態において、封止用樹脂組成物中における（Ｆ）シランカップリング剤の含有量は、たとえば封止用樹脂組成物全体に対して、０．０１質量％以上であることが好ましく、０．０３質量％以上であることがより好ましく、０．０５質量％以上であることがとくに好ましい。（Ｆ）シランカップリング剤の含有量を上記下限値以上とすることにより、樹脂組成物の流動性と密着性を効果的に向上させることができる。
また、（Ｆ）シランカップリング剤の含有量は、たとえば封止用樹脂組成物全体に対して５質量％以下であることが好ましく、３質量％以下であることがより好ましく、１質量％以下であることがとくに好ましい。（Ｆ）シランカップリング剤の含有量を上記上限値以下とすることにより、封止用樹脂組成物の硬化性を向上させることができる。
【００５８】
（他の成分）
本実施形態の封止用樹脂組成物には、さらに必要に応じて、ハイドロタルサイト類および多価金属酸性塩等の無機イオン交換体に例示されるイオン捕捉剤；シリコーンゴム等の低応力材；カルナバワックス等の天然ワックス、合成ワックス、ステアリン酸亜鉛等の高級脂肪酸及びその金属塩類もしくはパラフィン等の離型剤；カーボンブラック、ベンガラ等の着色剤；水酸化アルミニウム、水酸化マグネシウム、ホウ酸亜鉛、モリブデン酸亜鉛、ホスファゼン等の難燃剤；酸化防止剤等の各種添加剤を適宜配合してもよい。これらの配合量は任意である。
【００５９】
本実施形態の封止用樹脂組成物は、たとえば前述の各成分を、公知の手段で混合し、さらにロール、ニーダーまたは押出機等の混練機で溶融混練し、冷却した後に粉砕することで得ることができる。さらには、これらをタブレット状に打錠成形したものを封止用樹脂組成物として用いることもできる。
このような打錠成形した組成物とすることにより、トランスファー成形、射出成形、および圧縮成形等の公知の成型方法を用いて封止成形することが容易となる。
【００６０】
本実施形態の封止用樹脂組成物は以下の特性を満たすことが好ましい。
【００６１】
すなわち、本実施形態の封止用樹脂組成物を１７５℃、１８０秒の条件で硬化させた硬化物のガラス転移温度は、２５０℃以上であることが好ましく、２５５℃以上であることがより好ましく、２６０℃以上であることがさらに好ましい。
このようにすることで、装置としての耐熱性を向上させ、信頼性を一段と向上させることができる。
また、この封止用樹脂組成物の硬化物のガラス転移温度は、とくに限定されないが、たとえば３５０℃以下である。
【００６２】
また、本実施形態の封止用樹脂組成物を、銅板上で１７５℃、１８０秒の条件で硬化させた硬化物を得た際に、銅板と硬化物とのダイシェア強度ＤＳ１が５ＭＰａ以上となることが好ましく、このダイシェア強度ＤＳ１が７ＭＰａ以上となることがより好ましく、８．５ＭＰａ以上となることがさらに好ましい。
このように設定することで、装置を構成する金属部材等との密着性が向上され、装置の信頼性を一段と向上させることができる。
このダイシェア強度ＤＳ１の上限値は特に限定されないが、たとえば、３０ＭＰａ以下である。
なお、このダイシェア強度ＤＳ１は、たとえば以下のようにして測定することができる。
すなわち、低圧トランスファー成形機（山城精機社製、「ＡＶ−６００−５０−ＴＦ」）を用いて、金型温度１７５℃、注入圧力１０ＭＰａ、硬化時間１８０秒の条件で、９×２９ｍｍの短冊状の試験用銅リードフレーム上に３．６ｍｍφ×３ｍｍの密着強度試験片を１０個成形する。この試験片について、自動ダイシェア測定装置（ノードソン・アドバンスド・テクノロジー社製、ＤＡＧＥ４０００型）を用いて、室温にてダイシェア強度を測定する。
【００６３】
また、本実施形態の封止用樹脂組成物を、銅板上で１７５℃、１８０秒の条件で硬化させた硬化物を得、さらに、２５０℃で３時間加熱した際、銅板と硬化物とのダイシェア強度ＤＳ２が４．５ＭＰａ以上となることが好ましく、このダイシェア強度ＤＳ２が６ＭＰａ以上となることがより好ましく、７ＭＰａ以上となることがさらに好ましい。
このように設定することで、たとえば、半導体装置として発熱の大きい素子を用いた場合や、より高温条件に曝される装置を作製する場合であっても、一段と高い信頼性を確保することができる。
このダイシェア強度ＤＳ２の上限値は特に限定されないが、たとえば、３０ＭＰａ以下である。
なお、このダイシェア強度ＤＳ２は、前述のダイシェア強度ＤＳ１の測定における密着強度試験片を成形した後に、２５０℃３時間の条件で硬化したサンプルについて、室温にてダイシェア強度を測定することで求めることができる。
【００６４】
また、本実施形態の封止用樹脂組成物を、銅板上で１７５℃、１８０秒の条件で硬化させた硬化物とした後、さらに、２５０℃で３時間加熱した際、その加熱後の硬化物の５％重量減少温度が特定の値以上に設定されていることが好ましい。
より具体的に、この加熱後の硬化物の５％重量減少温度は、４００℃以上であることが好ましく、４２０℃以上であることがより好ましく、４４０℃以上であることがさらに好ましい。
このような条件を満足することにより、半導体装置に発熱の大きい素子を用いた場合や、より高温条件に曝される装置を作製する場合であっても、一段と高い信頼性を確保することができる。
【００６５】
また、本実施形態の封止用樹脂組成物は、１７５℃における測定開始後２００秒のキュラストトルク値が８０ｋｇｆ／ｃｍ以上であることが好ましく、９０ｋｇｆ／ｃｍ以上であることがより好ましい。
このように設定することにより、硬化性に長けた樹脂組成物を実現することができる。
【００６６】
以上のような特性は、本実施形態の封止用樹脂組成物を構成する各成分の種類、配合量を適切に調整することに達成することができる。
【００６７】
次に、半導体装置について説明する。
図１は、本実施形態に係る半導体装置１００の一例を示す断面図である。本実施形態に係る半導体装置１００は、基板３０上に搭載された半導体素子２０と、半導体素子２０を封止する封止材５０と、を備えている。半導体素子２０は、たとえば、ＳｉＣ、ＧａＮ、Ｇａ２Ｏ３、またはダイヤモンドにより形成されたパワー半導体素子である。また、封止材５０は、本実施形態に係る半導体封止用樹脂組成物を硬化して得られる硬化物により構成されている。
【００６８】
本実施形態に係る半導体装置１００において、半導体素子２０は、上述したようにＳｉＣ、ＧａＮ、Ｇａ２Ｏ３、またはダイヤモンドにより形成されたパワー半導体素子であり、２００℃以上という高温で動作することができる。このような高温環境での長時間使用においても、本実施形態に係る半導体封止用樹脂組成物を用いて形成した封止材５０は、十分な密着性を示すことができる。このため、半導体装置１００の信頼性を向上させることが可能となる。なお、半導体素子２０は、たとえば入力電力が１．７Ｗ以上であるパワー半導体素子とすることができる。
【００６９】
図１においては、基板３０が回路基板である場合が例示されている。この場合、図１に示すように、基板３０のうちの半導体素子２０を搭載する一面とは反対側の他面には、たとえば複数の半田ボール６０が形成される。半導体素子２０は、たとえば基板３０上に搭載され、かつワイヤ４０を介して基板３０と電気的に接続される。一方で、半導体素子２０は、基板３０に対してフリップチップ実装されていてもよい。
ここで、ワイヤ４０は、たとえば銅で構成される。
【００７０】
封止材５０は、たとえば半導体素子２０のうちの基板３０と対向する一面とは反対側の他面を覆うように半導体素子２０を封止する。図１に示す例においては、半導体素子２０の上記他面と側面を覆うように封止材５０が形成されている。封止材５０は、たとえば半導体封止用樹脂組成物をトランスファー成形法または圧縮成形法等の公知の方法を用いて封止成形することにより形成することができる。
【００７１】
図２は、本実施形態に係る半導体装置１００の一例を示す断面図であって、図１とは異なる例を示すものである。図２に示す半導体装置１００は、基板３０としてリードフレームを使用している。この場合、半導体素子２０は、たとえば基板３０のうちのダイパッド３２上に搭載され、かつワイヤ４０を介してアウターリード３４へ電気的に接続される。半導体素子２０は、図１に示す例と同様に、ＳｉＣ、ＧａＮ、Ｇａ２Ｏ３、またはダイヤモンドにより形成されたパワー半導体素子である。また、封止材５０は、図１に示す例と同様にして、本実施形態に係る半導体封止用樹脂組成物を用いて形成される。
【００７２】
次に、車載用電子制御ユニット１０の製造方法について図３に基づいて説明する。
本実施形態に係る車載用電子制御ユニット１０は、たとえば以下のように作製される。まず、配線基板１２の少なくとも一面上に複数の電子部品１６を搭載する。次いで、複数の電子部品１６を、封止用樹脂組成物を用いて封止成形する。封止用樹脂組成物としては、上記に例示したものを用いることができる。
以下、車載用電子制御ユニット１０の製造方法について詳述する。
【００７３】
まず、配線基板１２の少なくとも一面上に複数の電子部品１６を搭載する。本実施形態においては、たとえば複数の電子部品１６を、配線基板１２の一面と、当該一面とは反対の他面と、のそれぞれに搭載することができる。これにより、図３に示すような、配線基板１２の両面に電子部品１６が搭載された車載用電子制御ユニット１０を形成することが可能となる。一方で、配線基板１２の一面のみに電子部品１６を搭載し、他面には電子部品１６が搭載されなくともよい。なお、配線基板１２および電子部品１６としては、本技術分野において通常用いられるものを適用することができる。
【００７４】
なお、配線基板１２は、図３に示すように、配線基板１２は、たとえば平板状の形状を有している。本実施形態においては、たとえばポリイミド等の有機材料により形成された有機基板を配線基板１２として採用することができる。配線基板１２は、たとえば配線基板１２を貫通して一面と他面を接続するスルーホール１２０を有していてもよい。この場合、配線基板１２のうちの一面に設けられた配線と、他面に設けられた配線と、がスルーホール１２０内に設けられた導体パターンを介して電気的に接続される。
【００７５】
次に、複数の電子部品１６を、封止用樹脂組成物を用いて封止成形する。これにより、電子部品１６を封止する封止樹脂１４が形成されることとなる。本実施形態においては、たとえば電子部品１６とともに配線基板１２を封止するように封止用樹脂組成物の成形が行われる。図３に例示される車載用電子制御ユニット１０は、たとえば配線基板１２の一面および他面、ならびに配線基板１２に搭載された電子部品１６を封止用樹脂組成物によって封止成形することにより得ることができる。また、本実施形態においては、複数の電子部品１６とともに配線基板１２の一部または全部が封止用樹脂組成物を用いて封止される。図３に例示される車載用電子制御ユニット１０は、たとえば接続端子１８が露出するように、配線基板１２のうちの接続端子１８を封止せずに他の部分全体を封止するように封止用樹脂組成物の成形を行うことにより得られる。
【００７６】
なお、本発明は前述の実施形態に限定されるものではなく、本発明の目的を達成できる範囲での変形、改良等は本発明に含まれるものである。
以下、参考形態の例を付記する。
１．  以下の成分（Ａ）、（Ｂ）および（Ｃ）を含む封止用樹脂組成物。
（Ａ）マレイミド化合物
（Ｂ）一般式（１）で表されるアミノ基含有複素環化合物
（Ｃ）熱硬化性樹脂（ただし、成分（Ａ）に該当するものを除く。）
0006794626.tif 000020
（式（１）中、Ａは、環を構成する原子の１つ以上が窒素原子であり、かつ、全体として芳香族性を有する複素環である。Ｂは複素環を構成する炭素原子に結合する二価の基または単結合を表す。ｍは１以上３以下の整数である。Ｒａは水素原子、炭素数１以上１２以下の有機基、水酸基、アミノ基またはカルボキシル基である。ｎは０以上の整数であり、ｍ＋ｎはＡに結合しうる基の数の総数である。）
２．  １．に記載の封止用樹脂組成物であって、
前記式（１）におけるＢは単結合を表す、封止用樹脂組成物。
３．  １．または２．に記載の封止用樹脂組成物であって、
前記（Ｂ）一般式（１）で表されるアミノ基含有複素環化合物は、以下の一般式（２）で表されるアミノ基含有トリアゾール化合物、以下の一般式（３）で表されるアミノ基含有トリアジン化合物、以下の一般式（４）で表されるアミノ基含有イミダゾール化合物、以下の一般式（５）で表されるアミノ基含有ベンゾイミダゾール化合物からなる群から選ばれる、封止用樹脂組成物。
0006794626.tif 000021
（式（２）中、Ｒａは式（１）で示すものと同義である。）
0006794626.tif 000022
（式（３）中、Ｒａは式（１）で示すものと同義である。）
0006794626.tif 000023
（式（４）中、Ｒａは式（１）で示すものと同義である。Ｒｂは水素原子または炭素数１以上１２以下の有機基である。）
0006794626.tif 000024
（式（５）中、Ｒｃは水素原子または炭素数１以上１２以下の有機基である。）
４．  １．ないし３．のいずれか一項に記載の封止用樹脂組成物であって、
前記（Ａ）マレイミド化合物は下記式（１０）により示されるマレイミド化合物である、封止用樹脂組成物。
0006794626.tif 000025
（式（１０）中、ｎ１は０以上１０以下の整数であり、Ｘ１はそれぞれ独立に炭素数１以上１０以下のアルキレン基、下記式（１０ａ）で表される基、式「−ＳＯ２−」で表される基、「−ＣＯ−」で表される基、酸素原子または単結合であり、Ｒ１はそれぞれ独立に炭素数１以上６以下の炭化水素基であり、ａはそれぞれ独立に０以上４以下の整数であり、ｂはそれぞれ独立に０以上３以下の整数である。）
0006794626.tif 000026
（式（１０ａ）中、Ｙは芳香族環を有する炭素数６以上３０以下の炭化水素基であり、ｎ２は０以上の整数である。）
５．  １．ないし４．のいずれか一項に記載の封止用樹脂組成物であって、
前記（Ｃ）熱硬化性樹脂は、（Ｃ−１）エポキシ化合物または（Ｃ−２）ベンゾオキサジン化合物を含む、封止用樹脂組成物。
６．  １．ないし５．のいずれか一項に記載の封止用樹脂組成物であって、
さらに（Ｄ）無機充填材を含む、封止用樹脂組成物。
７．  １．ないし６．のいずれか一項に記載の封止用樹脂組成物であって、
前記封止用樹脂組成物を１７５℃、１８０秒の条件で硬化させた硬化物のガラス転移温度が、２５０℃以上３５０℃以下である、封止用樹脂組成物。
８．  １．ないし７．のいずれか一項に記載の封止用樹脂組成物であって、
前記封止用樹脂組成物を、銅板上で１７５℃、１８０秒の条件で硬化させた硬化物を得た際に、前記銅板と前記硬化物とのダイシェア強度ＤＳ１が５ＭＰａ以上となる、封止用樹脂組成物。
９．  半導体素子と、
１．ないし８．のいずれか一項に記載の封止用樹脂組成物の硬化物と、
を備える半導体装置。
１０．  配線基板と、
前記配線基板の少なくとも一面に搭載された複数の電子部品と、
１．ないし８．のいずれか一項に記載の封止用樹脂組成物を硬化することにより形成され、かつ前記電子部品を封止する封止樹脂と、
を備える車載用電子制御ユニット。
【実施例】
【００７７】
次に、本発明の実施例について説明する。
【００７８】
（封止用樹脂組成物の調製）
各実施例、および各比較例のそれぞれについて、以下のように封止用樹脂組成物を調製した。
まず、無機充填材１に対して、表１に示す配合量のシランカップリング剤１により表面処理を施した。
次いで、表１に示す配合に従い、各成分をミキサーにより混合した。次いで、得られた混合物をロール混練した後、冷却、粉砕して粉粒体である封止用樹脂組成物を得た。表１中における各成分の詳細は下記のとおりである。また、表１中に示す各成分の配合割合は、樹脂組成物全体に対する配合割合（質量％）を示している。
【００７９】
（Ａ）マレイミド化合物
マレイミド化合物１：下記式（８）に示すマレイミド基を二つ以上有する化合物（大和化成工業株式会社製「ＢＭＩ−２３００」）
【００８０】
【化１４】
0006794626.tif 000027
【００８１】
（Ｂ）複素環化合物
複素環化合物１：３−アミノ−１，２，４−トリアゾール（東京化成株式会社製「Ａ０４３２」）
複素環化合物２：２，４−ジアミノ−１，３，５−トリアジン（東京化成株式会社製「Ｄ２２２７」）
複素環化合物３：２−アミノベンゾイミダゾール（東京化成株式会社製「Ａ０８５０」）
【００８２】
（Ｂ）'複素環化合物
複素環化合物４：３−メルカプト−１，２，４−トリアゾール（東京化成株式会社製「Ｍ０８１４」）
複素環化合物５：４−アミノ−１，２，４−トリアゾール（東京化成株式会社製「Ａ１０３７」）
複素環化合物６：３−ニトロ−１，２，４−トリアゾール（東京化成株式会社製「Ｎ０４７７」）
【００８３】
（Ｃ）熱硬化性樹脂
熱硬化性樹脂１：ビフェニルノボラック型エポキシ樹脂（日本化薬株式会社製「ＮＣ−３０００Ｌ」）
熱硬化性樹脂２：トリスメタンフェノール型樹脂（明和化成株式会社製「ＭＥＨ−７５００」）
熱硬化性樹脂３：下記式（９）に示すベンゾオキサジン化合物（四国化成株式会社製「Ｐｄ−ＢＯ」）
【００８４】
【化１５】
0006794626.tif 000028
【００８５】
（Ｄ）無機充填材
無機充填材１：溶融球状シリカ（平均粒径：１５μｍ）
【００８６】
（Ｅ）硬化促進剤
硬化促進剤１：２−フェニルイミダゾール（四国化成株式会社製「２ＰＺ−ＰＷ」）
硬化促進剤２：２−メチルイミダゾール（四国化成株式会社製「２ＭＺ−Ｈ」）
【００８７】
（Ｆ）シランカップリング剤
シランカップリング剤１：フェニルアミノプロピルトリメトキシシラン（東レ・ダウコーニング株式会社製「ＣＦ−４０８３」）
【００８８】
カーボンブラック１：三菱化学株式会社製カーボンブラック＃５
【００８９】
なお、得られた封止用樹脂組成物は以下の項目に基づき、評価を行った。
【００９０】
（ダイシェア強度１）
低圧トランスファー成形機（山城精機社製、「ＡＶ−６００−５０−ＴＦ」）を用いて、金型温度１７５℃、注入圧力１０ＭＰａ、硬化時間１８０秒の条件で、９×２９ｍｍの短冊状の試験用銅リードフレーム上に３．６ｍｍφ×３ｍｍの密着強度試験片を１水準当たり１０個成形した。続いて、自動ダイシェア測定装置（ノードソン・アドバンスド・テクノロジー社製、ＤＡＧＥ４０００型）を用いて、室温にて試験片とフレームとのダイシェア強度を測定した。１０個の試験片のダイシェア強度の平均値を表１に示す。
【００９１】
（ダイシェア強度２）
低圧トランスファー成形機（山城精機社製、「ＡＶ−６００−５０−ＴＦ」）を用いて、金型温度１７５℃、注入圧力１０ＭＰａ、硬化時間１８０秒の条件で、９×２９ｍｍの短冊状の試験用銅リードフレーム上に３．６ｍｍφ×３ｍｍの密着強度試験片を１水準当たり１０個成形した。２５０℃で３時間硬化させた後、自動ダイシェア測定装置（ノードソン・アドバンスド・テクノロジー社製、ＤＡＧＥ４０００型）を用いて、室温にて試験片とフレームとのせん断強度を室温測定した。１０個の試験片のダイシェア強度の平均値を表１に示す。
【００９２】
（キュラストトルク）
キュラストメータ（株式会社オリエンテック製、ＪＳＲキュラストメータＩＶＰＳ型）を用い、金型温度１７５℃、加熱開始２００秒後のトルクを求めた。表１には、単位をｋｇｆ／ｃｍとしてこの値を示した。
【００９３】
（ガラス転移温度）
各実施例および各比較例について、得られた封止用樹脂組成物の硬化物のガラス転移温度を、次のように測定した。
前述の（ダイシェア強度１）の試験で用いた硬化物について、熱機械分析装置（セイコー電子工業（株）製、ＴＭＡ１００）を用いて、測定温度範囲０℃〜３２０℃、昇温速度５℃／分の条件下で測定を行い、ガラス転移温度を得た。
表１中におけるガラス転移温度の単位は℃である。
【００９４】
（５％重量減少温度）
前述の（ダイシェア強度２）の試験で用いた硬化物について、熱天秤装置（ブルカーエイエックスエス社製、「ＴＧ−ＤＴＡ２０００」）を用いて、大気中の５％重量減少温度を測定した。
【００９５】
（温度サイクル試験）
低圧トランスファー成形機（アピックヤマダ社製「ＭＳＬ−０６Ｍ」）を用いて、金型温度１７５℃、注入圧力１０ＭＰａ、硬化時間１８０秒でＴＯ−２２０（パッケージサイズは１１４ｍｍ×３０ｍｍ、厚み１．３ｍｍ、チップは未搭載、リードフレームはＣｕ製）を成形し、２５０℃で３時間硬化させることでテスト用の半導体装置を作製した。封止したテスト用半導体装置を、−４０℃〜２５０℃で３サイクル繰り返し、パッケージクラックや部材間剥離の有無を判定した（不良数／サンプル数）。
【００９６】
結果を以下の表１にまとめる。
【００９７】
【表１】
0006794626.tif 000029
【００９８】
表１に示されるように、特定構造を有する複素環化合物を用いた各実施例の封止用樹脂組成物は、半導体装置に適用した際に、温度サイクル試験において良好な結果を与えた。
一方、複素環化合物として分子内にアミノ基を有していない比較例１および３、また、アミノ基が複素環上の炭素原子に結合していない複素環化合物を用いた比較例２、また、分子内にアミノ基を有する複素環化合物を用いていない比較例４においては、各実施例に比較して温度サイクル試験の結果に劣った。
以上のことから、特定の構造を有する複素環化合物を用いて封止用樹脂組成物を得ることにより、これを適用した装置の信頼性を向上させることができるといえる。
【符号の説明】
【００９９】
１０  車載用電子制御ユニット
１２  配線基板
１４  封止樹脂
１６  電子部品
１８  接続端子
２０  半導体素子
３０  基板
３２  ダイパッド
３４  アウターリード
４０  ワイヤ
５０  封止材
６０  半田ボール
１００  半導体装置
１２０  スルーホール
【図１】
0006794626.tif 000036
【図２】
0006794626.tif 000037
【図３】
0006794626.tif 000038